FR 3088069 A1 20200508 FR 1860220 A 20181106 PROCEDE DE PRODUCTION D'ACIDE TEREPHTALIQUE A L'ECHELLE INDUSTRIELLE DOMAINE TECHNIQUE DE L'INVENTION La présente invention concerne un procédé de production d'acide téréphtalique à l'échelle industrielle ou semi-industrielle par voie enzymatique à partir d'un polyester d'intérêt. ARRIERE PLAN TECHNOLOGIQUE Les produits plastiques sont des matériaux durables et peu chers qui peuvent être utilisés pour la fabrication d'une grande variété de produits pour des applications diverses (emballages alimentaires, textiles d'habillement, etc.). En conséquence, la production de plastiques a drastiquement augmenté depuis les dernières décennies. La plupart d'entre eux sont utilisés pour des applications de courte durée, cc qui a pour effet d'entraîner une accumulation de déchets plastiques et une nécessité de traitement de ces derniers. Parmi les différents polymères constituants ces-dits plastiques, on retrouve notamment le polyéthylène téréphtalatc (PET), un polyester aromatique produit à partir d'acide téréphtalique et d'éthylène glycol et qui cst utilisé dans de nombreuses applications telles que les emballages alimentaires (bouteilles, flacons, pots, barquettes, poches), mais également dans la production de textiles pour l'habillement, la décoration (moquette), le linge de maison, etc. Afin de répondre aux problématiques environnementales et économiques d'accumulation des déchets, des technologies de recyclage ou de valorisation énergétique ont été développées. Le procédé de recyclage mécanique reste aujourd'hui le plus utilisé, mais ce dernier présente de nombreux inconvénients. Sa mise en oeuvre nécessite en effet de procéder à un tri sophistiqué et coûteux et conduit à la production de plastiques recyclés de qualité diminuée destinés à des applications de moindre valeur (baisse de niasse moléculaire, présence incontrôlée d'additifs). En outre, ces plastiques recyclés ne sont pas compétitifs par rapport aux plastiques vierges issus du pétrole. Récemment, des procédés innovants de recyclage enzymatique de produits plastiques ont été développés et notamment décrits dans les demandes de brevets WO 2014/079844, WO 2015/097104, WO 2015/173265 et WO 2017/198786. Contrairement aux procédés traditionnels de recyclage mécanique, ces procédés enzymatiques permettent, par dépolymérisation enzymatique du polymère contenu dans le plastique, de revenir aux principaux constituants (monomères) du polymère. Les monomères obtenus peuvent ensuite être purifiés et utilisés pour repolymériser de nouveaux polymères. Ces procédés enzymatiques 2 permettent, via la spécificité des enzymes, d'éviter un tri couteux des plastiques, mais également de proposer un recyclage à l'infini conduisant à des polymères recyclés de qualité équivalente aux polymères issus du pétrole. Ces procédés permettent notamment, à partir de PET, de produire de l'acide téréphtalique et de l'éthylène glycol. 5 Une des problématiques associées à la production de monomères issus d'une dépolymérisation est l'étape de récupération desdits monomères. En effet, il est difficile de séparer les monomères sous forme solide tels que l'acide téréphtalique, du reste des déchets solides présents dans le réacteur, et notamment du polyester non encore dépolymérisé. Une telle étape de récupération est complexe et coûteuse, et la rend difficilement compatible avec une utilisation à l'échelle 10 industrielle. En travaillant sur ces problématiques, les Demandeurs ont mis au point un procédé enzymatique optimisé, permettant de produire à l'échelle industrielle de l'acide téréphtalique à partir de plastiques et/ou textiles contenant un polyester comprenant de l'acide téréphtalique, et notamment du PET. 15 RESUME DE L'INVENTION Les inventeurs ont développé un procédé dc production d'acide téréphtalique à partir d'au moins un polyester comprenant de l'acide téréphtalique, et aboutissant à unc production à forte concentration d'acide téréphtalique, permettant ainsi dc répondre aux contraintes techniques et économiques d'une production à l'échelle industrielle. Plus précisément, les inventeurs ont mis 20 au point un procédé permettant d'introduire dans un réacteur unc forte concentration en polyester, tout en conservant une vitesse de dépolymérisation dudit polyester compatible avec une viabilité industrielle. Particulièrement, les inventeurs ont identifié que la régulation du pH entre 6,5 et 9 dans un réacteur, sous agitation, permet de maintenir unc part importante de l'acide téréphtalique produit sous forme soluble. La forte concentration en acide téréphtalique 25 soluble est particulièrement avantageuse, puisqu'elle permet de simplifier l'étape de récupération de ces monomères et donc de diminuer les coûts de production. En outre, le procédé développé par les inventeurs permet de maintenir des vitesses de dépolymérisation à l'intérieur du réacteur compatibles avec une mise en oeuvre à l'échelle industrielle. A titre d'exemple, les inventeurs sont parvenus à dépolymériser plus de 90% d'un 30 polyester d'intérêt contenant de l'acide téréphtalique en seulement 24h, aboutissant à la récupération de plus de 90% de l'acide téréphtalique présent dans le polyester d'intérêt. Le procédé objet de l'invention peut être mis en oeuvre sur n'importe quel déchet plastique contenant un polyester comprenant de l'acide téréphtalique. Les déchets plastiques peuvent être 3 directement introduits dans le réacteur, sans tri sophistiqué ni prétraitement élaboré. De manière avantageuse, le procédé de l'invention peut être mis en oeuvre pour la dépolymérisation et/ou le recyclage de plastiques. Le procédé de l'invention peut être mis en oeuvre pour le recyclage de polyesters comprenant au moins une unité d'acide téréphtalique, principalement pour le 5 recyclage de polyesters serai-aromatiques, notamment sélectionnés parmi le polyéthylène téréphtalate (PET), le polyéthylène téréphtalate glycosylé (PETG), le polyéthylène téréphtalateco-isosorbide (PEIT), le polytriméthylène téréphtalate (PTT), le polybutylène adipate téréphtalate (PBAT), le polycyclohéxylènediméthylène téréphtalate (PCT) et le polybutylène téréphtalate (PBT). 10 L'invention a donc pour objet un procédé de production d'acide téréphtalique (AT) à partir d'au moins un polyester d'intérêt comprenant au moins une unité d'AT, comprenant une étape de dépolymérisation enzymatique du polyester selon laquelle ledit polyester est mis en contact avec au moins une enzyme apte à dépolymériser ledit polyester dans un réacteur sous agitation et une étape de récupération de sels d'AT sous forme solubilisée, caractérisé en ce que la 15 quantité de polyester engagée dans le réacteur est supérieure à 10% en poids par rapport au poids total du milieu réactionnel initial, en ce que le pH est régulé entre 6,5 et 9 pendant l'étape de dépolymérisation, et en ce que la concentration en AT dans la phase liquide du milieu réactionnel final est supérieure à 40kg/t . Préférentiellement, l'étape de récupération des sels d'AT solubilisés comprend une étape de 20 séparation de la phase liquide contenant les sels d'AT du reste du milieu réactionnel final. De manière préférée, le polyester d'intérêt est choisi parmi PTT, PBAT, PBT, PET, PETG, PE1T, PCT. Plus préférentiellement le polyester d'intérêt est le PET. Avantageusement, le polyester d'intérêt est introduit dans le réacteur sous forme de poudre, notamment sous forme de poudre de granulométrie inférieure à 2 mm, préférentiellement 25 inférieure à 1 mm. De manière avantageuse, l'étape de dépolymérisation du procédé de l'invention dure au plus 150h, et plus préférentiellement au plus 48h. Par ailleurs, le procédé selon l'invention peut être mis en oeuvre dans des réacteurs de taille industrielle, et notamment des réacteurs présentant un volume utile de plusieurs litres, plusieurs dizaines de litres, plusieurs centaines de litres. 30 L'invention a également pour objet un procédé de recyclage d'un polyester d'intérêt comprenant au moins une unité d'AT, plus particulièrement du PET, comprenant une étape de dépolymérisation enzymatique du polyester par mise en contact dudit polyester d'intérêt avec 4 au moins une enzyme apte à dépolymériser ledit polyester, ladite étape de dépolymérisation étant réalisée dans un réacteur sous agitation, selon lequel le réacteur contient une quantité de polyester engagée supérieure à 10% en poids par rapport au poids total du milieu réactionnel initial, le pH étant régulé entre 6,5 et 9 pendant l'étape de dépolymérisation, et une étape de 5 récupération des sels d'acide téréphtalique sous forme solubilisée. Avantageusement, les sels d'AT récupérés peuvent être réutilisés sous forme d'AT, notamment pour la production de nouveaux polyesters. L'invention a également pour objet l'utilisation d' un réacteur présentant un volume supérieur à 1 L, préférentiellement supérieur à 10L, 100L, 1000 L, pour la mise en oeuvre des procédés 10 décrits ci-dessus. DESCRIPTION DETAILLEE DE L'INVENTION Définitions Dans le contexte de l'invention l'expression « matériau plastique » désigne les produits plastiques (tels que des feuilles, barquettes, films, tubes, blocs, fibres, tissus, etc.) et les 15 compositions plastiques utilisées pour réaliser les produits plastiques. De manière préférentielle, le matériau plastique est composé de polymères amorphes et/ou semi-cristallins. Le matériau plastique peut contenir en plus du ou des polymères, des substances additionnelles ou des additifs, tels que des plastifiants, des charges minérales ou organiques, des colorants, etc. Ainsi, dans le contexte de l'invention, le matériau plastique fait référe,nce, à tout produit 20 plastique et/ou composition plastique comprenant au moins un polymère sous forme semicristalline et/ou amorphe, plus particulièrement au moins un polyester. Les produits plastiques désignent notamment les produits plastiques manufacturés, tels que les emballages rigides ou souples (films, bouteilles, barquettes), films agricoles, sacs, objets jetables, textiles, tissus, revêtements de sols, les déchets plastiques ou déchets fibres, etc. 25 Le terme « polymère » fait référence à un composé chimique dont la structure est constituée de multiples unités répétées (i.e. « monomères ») liées par des liaisons covalentes chimiques. Dans le contexte de l'invention, le terme « polymère » fait plus précisément référence à de tels composés chimiques entrant dans la composition de matériaux plastiques. Le terme « polyester » fait référence à un polymère qui contient un groupe fonctionnel ester 30 dans la chaîne principale de sa structure. Le groupe fonctionnel ester est caractérisé par une liaison entre un carbone et trois autres atomes : une liaison unique avec un autre atome de 5 carbone, une double liaison avec un oxygène et une liaison simple avec un autre atome d'oxygène. L'oxygène lié au carbone par une liaison simple est lui-même lié à un autre carbone par une liaison simple. Les polyesters peuvent être constitués d'un seul type de monomères (i.e. homopolymère) ou d'au moins deux monomères différents (i.e. copolymère). Les polyesters 5 peuvent être aromatiques, aliphatiques ou serai-aromatiques. A titre d'exemple, le polyéthylène téréphtalate est un copolymère semi-aromatique composé de deux monomères, l'acide téréphtalique et l'éthylène glycol. Dans le contexte de l'invention, le « polyester d'intérêt désigne un polyester comprenant au moins une unité d'acide téréphtalique en tant que monomère. 10 Dans le contexte de l'invention, le terme « polymères semi-cristallins » fait référence à des polymères partiellement cristallins, dans lesquels des régions cristallines et amorphes coexistent. Le degré de cristallinité d'un polymère semi-cri stall in peut être estimé par diverses méthodes analytiques, et est généralement compris entre 10% et 90%. Un polymère avec un degré de cristallinité inférieur à 10% peut être considéré comme amorphe. Dans la présente 15 demande, la cristallinité est mesurée par analyse calorimétrique différentielle à balayage (DSC). La diffraction aux rayons X peut aussi être utilisée pour la mesure du degré de cristallinité. Le terme « dépolymérisation », en relation avec un polymère ou un matériau plastique contenant un polymère, fait référence à un procédé par lequel un polymère ou au moins un polymère dudit matériau plastique est dépolymérisé en molécules plus petites, telles que des 20 monomères et/ou des oligomères. Tels qu'utilisés dans la présente demande, les termes « solubilisé » ou « sous forme solubilisée » désignent un composé dissous dans un liquide, à l'inverse des formes solides non dissoutes. Lc terme « acide téréphtalique » ou « AT » désigne la molécule d'acide téréphtalique seule 25 c'est-à-dire C811604 , correspondant à l'acide téréphtalique sous sa forme acide. Les termes « sels d'acide téréphtalique », « sels de téréphtalate » ou « sels d'AT » désignent un composé comprenant une molécule d'acide téréphtalique associée avec un/des cations tel que le sodium, potassium, ammonium. Dans le cadre de l'invention, les sels d'AT peuvent comprendre le disodium de téréphtalate C81-14Na204, le dipotassium de téréphtalate C81-14K204, le diammonium 30 de téréphtalatc C81112N104, le monosodium de téréphtalate C81-15Na04, le monopotassium de téréphtalate de Cd-15K04 ct/ou le monoammonium de téréphtalate CRH10NO4. Selon l'invention, la concentration en acide téréphtalique dans la phase liquide du milieu réactionnel final correspond à la quantité d'AT mesurée à la fin de l'étape de dépolymérisation, 6 quelle que soit sa forme, c'est-à-dire l'AT sous forme solubilisée ou non solubilisée, y compris sous forme de sel. La concentration en acide téréphtalique peut-être déterminée par tout moyen connu de l'homme de l'art, notamment par HPLC. Dans le contexte de l'invention, « quantité engagée » désigne la quantité d'un composé, par 5 exemple la quantité de polyester d'intérêt ou la quantité d'enzyme, introduite dans k réacteur au début (temps t=0) de l'étape de dépolymérisation du polyester. La quantité engagée de polyester, et notamment de PET, désigne la quantité en ce polyester, indépendamment des autres composés pouvant être présents dans le matériau plastique. Ainsi, dans le cas où le polyester est contenu dans un déchet plastique, la quantité engagée dudit polyester est différente 10 de la quantité engagée en déchet plastique, ledit déchet plastique pouvant contenir d'autres composés en plus dudit polyester. On entend par « milieu réactionnel », l'ensemble de la matière (incluant notamment du liquide, des enzymes, le polyester d'intérêt et/ou les monomères issus de la dépolymérisation dudit polyester) présent dans le réacteur pendant l'étape de dépolymérisation, i.e. le contenu du 15 réacteur. On entend respectivement par « milieu réactionnel initial » et « milieu réactionnel final », le milieu réactionnel au début et à la fin de l'étape de dépolymérisation. Dans le cadre de l'invention, le volume total du réacteur est avantageusement supérieur d'au moins 10% au volume du milieu réactionnel final. On entend par « phase liquide du milieu réactionnel final », le milieu réactionnel obtenu à 20 l'issue de l'étape de dépolymérisation, débarrassé des particules solides et/ou en suspension. Ladite phase liquide inclut le liquide et l'ensemble des composés dissous dans ce liquide (y compris les enzymes, monomères, sels, etc.). Cette phase liquide peut. être obtenue par séparation d'avec la phase solide du milieu réactionnel, en utilisant des techniques classiques connues de l'homme de l'art, telles que la filtration, la centrifugation, etc. Dans le cadre de 25 l'invention, la phase liquide est notamment dépourvue de polyester résiduel, c'est-à-dire non dégradé à la fin de l'étape de dépolymérisation. Procédé de dépolymérisation Le procédé de production d'acide téréphtalique selon l'invention repose sur une dépolymérisation enzymatique d'au moins un polyester d'intérêt contenant dans ses 30 constituants au moins une unité d'acide téré,phtalique, par mise en contact dudit polyester d'intérêt avec au moins une enzyme apte à dépolymériser ledit polyester. Plus particulièrement, les inventeurs ont mis au point un procé,dé, permettant de produire des quantités importantes d'acide téréphtalique sous une forme facilement purifiable, dans un temps de réaction 7 relativement faible. En effet, les inventeurs ont découvert, de manière inattendue, qu'il est possible d'introduire des charges importantes de polyester d'intérêt et au moins une enzyme apte à le dépolymériser dans un réacteur, sous agitation et en maintenant un pH entre 6,5 et 9, et d'obtenir un taux de dépolymérisation particulièrement important aboutissant à des 5 concentrations en acide téréphtalique supérieures à 40kg/t dans la phase liquide du milieu réactionnel dans un temps parfaitement acceptable à l'échelle industrielle et serai-industrielle. Le procédé selon l'invention permet en outre d'obtenir de l'acide téréphtalique sous forme solubilisée i.e. sous forme de sels d'AT, ce qui permet de le purifier aisément, rendant le procédé selon l'invention particulièrement avantageux à l'échelle industrielle. 10 Le procédé de production d'acide téréphtalique (AT) selon l'invention comprend ainsi - une étape de dépolymérisation du polyester d'intérêt selon laquelle ledit polyester est mis en contact avec au moins une enzyme apte à dépolymériser ledit polyester dans un réacteur sous Imitation, et - une étape de récupération de sels d'AT sous forme solubilisée, 15 caractérisé en cc que le réacteur contient, au début de l'étape de dépolymérisation, une quantité de polyester engagée supérieure à 10% en poids par rapport au poids total du milieu réactionnel initial, en cc que le pH est régulé entre 6,5 et 9 pendant l'étape de dépolymérisation, et en ce que la concentration en AT dans le réacteur à la fin de l'étape de dépolymérisation est supérieure à 40kg/t dans la phase liquide du milieu réactionnel final. 20 Avantageusement, la typologie des sels d'acide téréphtalique obtenus est liée à la base utilisée pour réguler le pH. Préférentiellement, les sels de téréphtalate produits lors de l'étape de dépolymérisation sont sous forme de téréphtalate de sodium, de téréphtalate de potassium et/ou de téréphtalate d'ammonium. Selon l'invention, avec un pH régulé supérieur ou égal à 6.5, à l'issue de l'étape de 25 dépolymérisation, on récupère des sels d'AT sous forme solubilisée dans la phase liquide du milieu réactionnel. Le procédé selon l'invention peut être mis en oeuvre dans un réacteur dont le volume est supérieur à 500 millilitres (mL) 1 litre (L), préférentiellement supérieur à 2 L, 5 L, 10 L. Dans un mode de réalisation particulier, le procédé de l'invention peut être mis en oeuvre à l'échelle 30 industrielle et semi-industrielle. Il est ainsi possible d'utiliser un réacteur dont le volume est supérieur à 100L, 150L, 1000L, 10 000 L, 100 000 L, 400 000 L. Contenu du réacteur Le milieu réactionnel initial dans le réacteur comprend au moins k polyester d'intérêt, éventuellement contenu dans un matériau plastique et notamment dans un produit plastique ou un déchet plastique, l'enzyme dégradant ledit polyester et un liquide. Au fur et à mesure de 5 l'étape de dépolymérisation, le milieu réactionnel s'enrichit en monomères et notamment en sels d'AT et la quantité de polyester d'intérêt diminue. De manière préférée, le liquide dans le réacteur comprend un solvant aqueux, préférentiellement de l'eau. Dans un cas préféré, le liquide contenu dans le réacteur est dépourvu de solvant non aqueux, et notamment dépourvu de solvant organique. Dans un mode de réalisation, le liquide 10 dans le réacteur ne comprend que de l'eau. Selon l'invention, le polyester d'intérêt comprend au moins une unité d'acide téréphtalique en tant que monomère. Avantageusement, le polyester d'intérêt est choisi paanri le polytriméthylène téréphtalate (PTT), le polybutylène adipate téréphtalate (PBAT), le polybutylène téréphtalate (PBT), le polyéthylène téréphtalate (PET), le poly(éthylène 15 téréphtalate-co-isosorbide) PE1T, le polycyclohéxylènediméthylène téréphtalate (PCT) et/ou des copolymères de ces derniers. Préférentiellement, le polyester d'intérêt est du PET. Dans un cas particulier, le polyester d'intérêt est choisi par les polyesters modifiés, préférentiellement le polyester d'intérêt est du PET modifié, tel que le PET glycosylé (PETG). Avantageusement la quantité engagée de polyester d'intérêt dans le réacteur est supérieure ou 20 égale à 11% en poids par rapport au poids total du milieu réactionnel initial, préférentiellement supérieure ou égale à 15%, préférentiellement supérieure ou égale à 20%. Particulièrement, la quantité engagée de polyester d'intérêt dans le réacteur est inférieure à 60% en poids par rapport au poids total du milieu réactionnel initial, préférentiellement inférieure à 50%. Dans un autre cas particulier, la quantité engagée de polyester dans le réacteur est comprise entre 15% et 25% 25 en poids par rapport au poids total du milieu réactionnel initial, préférentiellement 20%, +/- 2%. Dans un mode de réalisation, la quantité engagée de polyester d'intérêt dans le réacteur est comprise entre 11% et 60% en poids par rapport au poids total du milieu réactionnel initial, préférentiellement entre 15% et 50%, plus préférentiellement entre 15% et 40%, entre 15% et 30%, entre 20% et 30%. Dans le cas où plusieurs polyesters contenant au moins une unité 30 d'acide téréphtalique sont utilisés dans le réacteur, la quantité de polyester engagée désigne les quantités cumulées en chacun des polyesters. 8 Selon l'invention, le polyester d'intérêt est un polyester amorphe et/ou semi-cristallin. De manière préférée, le polyester d'intérêt à un degré, de cristallinité inférieur à 30%, 9 préférentiellement inférieur à 25%, plus préférentiellement inférieur à 20%. Dans un autre cas préféré, le polyester d'intérêt est un polyester amorphe. Selon l'invention, il est possible de procéder à une étape d'amorphisation du polyester d'intérêt avant l'étape de dépolymérisation par tout moyen connu de l'homme de l'ad. Une telle étape d'amorphisation est notamment 5 décrite dans la demande WO 2017/198786. Selon l'invention, il est possible de procéder à une étape de pré-traitement du polyester d'intérêt, et notamment à une étape de broyage du polyester d'intérêt, ou du matériau plastique contenant le polyester d'intérêt avant l'étape de dépolymérisation du polyester. Dans un mode préféré, le polyester d'intérêt ou le matériau plastique contenant le polyester d'intérêt est réduit 10 sous forme de poudre par tout moyen approprié connu de l'homme de l'art. Dans ce cas particulier, le polyester d'intérêt, ou le matériau plastique contenant le polyester d'intérêt, est avantageusement micronisé, de manière à être transformé sous forme de poudre. Dans un mode de réalisation particulier, le procédé de production comprend une étape d'amorphisation du polyester d'intérêt, suivie d'une étape de broyage et/ou de micronisation 15 du polyester d'intérêt ou du matériau plastique contenant le polyester d'intérêt avant l'étape de dépolymérisation du polyester. Dans un mode de mise en oeuvre particulier, le polyester d'intérêt ou le matériau plastique contenant le polyester d'intérêt engagé dans le réacteur est sous forme de poudre de granulométrie moyenne (d50) inférieure à 2 mm, préférentiellement de granulométrie inférieure 20 à 1 mm. Dans un autre mode de réalisation le polyester d'intérêt ou le matériau plastique contenant le polyester d'intérêt engagé dans le réacteur est sous forme de poudre de granulométrie moyenne (450) inférieure à 500pm. Selon l'invention, il est possible de charger le réacteur directement en polyester d'intérêt, ou en matériaux plastiques contenant au moins le polyester d'intérêt. 25 Selon l'invention, le(s) matériau(x) plastique(s) engagé(s) dans le réacteur peuvent contenir un mélange de plusieurs polymères et notamment de plusieurs polyesters. Dans un mode de réalisation particulier, le procé,dé, de dépolymérisation selon l'invention est mis en oeuvre avec un matériau plastique comprenant au moins du PET. Dans un mode préféré, le PET représente au moins 80% en poids par rapport au poids total dudit matériau plastique, préférentiellement 30 au moins 85%, 90%, 95%. Dans un mode de mise en oeuvre particulier, le matériau plastique comprend un mélange de PET et d'acide polylactique (PLA), un mélange de PET et polyéthylène (PE), un mélange de PET et polytriméthylène téréphtalate (PTT), un mélange de PET et de polyamide (PA), ou un mélange de PET et de coton. Avantageusement, les matériaux 10 plastiques engagés dans le réacteur sont des déchets plastiques ou déchets fibres. Ces déchets peuvent être issus des filières de collecte destinées au recyclage, mais également être des déchets de la filière de production ou de la filière de recyclage, et peuvent ainsi contenir d'autres composés que les déchets plastiques. Cela implique que le polyester d'intérêt peut être engagé 5 dans le réacteur en combinaison d'autres éléments présents dans ces flux (tel que papier, carton, aluminium, colle etc...). Dans un mode de mise en oeuvre particulier, le réacteur est chargé en plusieurs matériaux plastiques contenant au moins le polyester d'intérêt, préférentiellement au moins du PET, plus préférentiellement contenant au moins 80% de PET. Avantageusement, l'enzyme dégradant le polyester d'intérêt est sélectionnée parmi les 10 cutinases, les lipases et les estérases dégradant ledit polyester. Plus particulièrement, l'enzyme est une cutinase préférablement issue de Thermobtfida cellulosityca, Thermobifida halotolerans, Thermobifida fitsca, Thermobifida alba, Bacillus subtilis, Fusariutn solani pisi, Humicola insolens (telle que celle référencée A0A075B5G4 dans la base Uniprot), Sirococcus conigenus, Pseudomonas mendocina et Thielavia terrestris ou un variant de celles-ci. Dans un 15 autre cas, la cutinase est sélectionnée parmi les cutinases issues de banques métagénomiques telle que la LC-Cutinase décrite dans Sulai man et al., 2012 ou des variants de cette dernière. Dans un autre cas, l'enzyme est une lipase, préférablement issue de hleonella sakaiensis. Dans un cas alternatif, l'enzyme est sélectionnée parmi les enzymes commerciales telle que Novozym 51032 ou des variants de ces enzymes. Il est bien entendu possible de charger le réacteur avec 20 plusieurs enzymes, et notamment au moins deux enzymes parmi celles évoquées ci-dessus. Dans un cas particulier, l'enzyme (ou les enzymes) est sélectionnée parmi les enzymes ayant une séquence en acides aminés présentant au moins 75% d'identité avec SEQ ID N°1 et/ou avec SEQ ID N°2 et/ou avec SEQ ID N°3 et/ou avec SEQ ID N°4 et/ou SEQ ID N°5, et ayant une activité de dépolymérisation d'un polyester comprenant au moins une unité d'acide 25 téréphtalique. Dans un cas particulier, l'enzyme est sélectionnée parmi les enzymes ayant une séquence en acides aminés présentant au moins 75% d'identité avec SEQ ID N°1, et une activité de dépolymérisation du PET. Dans un mode particulier l'enzyme est apte à dépolymériser le polymère jusqu'aux oligomères, dans ce cas-là elle est. avantageusement associée à une enzyme apte à dépolymériser lesdits 30 oligomères en monomères. Dans un exemple particulier, les deux enzymes sont. alors sélectionnées parmi les enzymes ayant une séquence en acides aminés présentant au moins 75% d'identité avec SEQ ID N°4 et/ou SEQ ID N°5. Les inventeurs ont identifié que le procédé de l'invention était particulièrement adapté dans le cas particulier où l'enzyme sélectionnée a une séquence en acides aminés présentant au moins 11 90% d'identité avec SEQ ID N°1 et le polyester d'intérêt est préférentiellement sélectionné parmi le PET et/ou le PBAT. C'est particulièrement le cas des enzymes ayant la séquence en acides aminés de SEQ ID N°1 ou SEQ ID N°2. Contrairement aux autres enzymes connues pour dépolymériser les polyesters, ces enzymes subissent une inhibition limitée de leur activité 5 par les monomères produits dans les conditions du procédé de l'invention. C'est donc un objet de l'invention de proposer un procédé de production d'acide téréphtalique tel que décrit ci-dessus et caractérisé en ce que l'enzyme apte à dépolymériser ledit polyester est choisie parmi les enzymes ayant une séquence en acides aminés présentant au moins 90% d'identité avec SEQ ID N'1 et une activité de dépolymérisation d'un polyester comprenant au 10 moins une unité d'acide téréphtalique et plus particulièrement une activité de dépolymérisation du PET. Préférentiellement, le procédé de production d'acide téréphtalique selon l'invention est mis en oeuvre en utilisant du PET et au moins une enzyme apte à dépolymériser ledit PET sélectionnée parmi les cutinases, telles que décrites ci-dessus. 15 Selon l'invention, la quantité d'enzyme dégradant le polyester d'intérêt engagée dans le réacteur est avantageusement suffisante pour permettre une dépolymérisation totale ou quasi-totale dudit polyester (i.e., à hauteur au moins de 80% en poids par rapport au poids dudit polyester engagée) dans des temps de réaction compatibles avec une mise en oeuvre à l'échelle industrielle. Dans un mode de réalisation, le ratio en poids quantité d'enzyme engagée sur 20 quantité, de polyester engagée est compris entre 0,01/1000 et 3/1000. Préférentiellement le ratio quantité d'enzyme engagée sur quantité de polyester engagée est compris entre 0,5/1000 et 2,5/1000, plus préférentiellement entre 1/1000 et. 2/1000. Dans un cas particulier, la quantité d'enzyme engagée est supérieure ou égale à la quantité d'enzyme nécessaire pour atteindre une concentration saturante en enzyme, i.e. une concentration au-delà de laquelle la vitesse de 25 réaction n'est pas améliorée par l'ajout d'enzyme. Dans un cas particulier, l'enzyme peut être engagée sous la forme d'une composition comprenant en plus de l'enzyme des excipients, pouvant être sélectionnés parmi les tampons communément utilisés en biochimie, des conservateurs, et/ou des agents stabilisants. La quantité d'enzyme désigne alors avantageusement la quantité d'enzyme exempte de tout excipient. 30 Selon l'invention, le contenu du réacteur est maintenu sous agitation pendant l'étape de dépolymérisation. La vitesse de l'agitation est régulée par l'homme de l'art de manière à être 12 suffisante pour permettre une suspension du matériau plastique/polyester engagé dans le réacteur, une homogénéité de la température et une précision de la régulation du pH. Notamment, l'agitation est maintenue à une vitesse comprise entre 50 et 500 rpm, par exemple 80 rpm, 100 ipm, 150 rpm, 200 rpm, 250 rpm, 300 rpm, 350 rpm, 400 rpm, 450 rpm, 500 rpm. 5 Dans un mode particulier, pour un réacteur d'un volume supérieur à 1000L, l'agitation est supérieure à 300 rpm. La dépolymérisation du polyester d'intérêt produit des monomères acides susceptibles d'induire une diminution du pH du contenu du réacteur. Une addition de base peut être utilisée de manière à neutraliser l'acide produit et réguler le pH. Dans le cas de la présente invention, 10 le pH peut notamment être régulé par l'ajout de toutes bases connues de l'homme de l'art. Particulièrement, le pH est régulé par l'ajout d'une base sélectionnée parmi l'hydroxyde de sodium (NaOH), hydroxyde de potassium (KOH) et/ou l'ammoniaque (NH4OH). Dans le cas d'une régulation du pH par l'ajout de base, l'AT produit va ainsi s'associer avec la/les base(s) utilisée(s) de manière à former des sels d'AT dont la solubilité est augmentée par rapport à 15 l'AT. Le pH est ainsi régulé pour être maintenu entre 6,5 et 9, afin que l'acide téréphtalique produit soit majoritairement sous forme de sels d'AT solubilisés et/ou de façon à être au pH optimum de l'enzyme. Dans un mode de mise en oeuvre particulier, le pH est régulé entre 6,5 et 8,5 pendant l'étape de dépolymérisation, préférentiellement entre 7 et 8. Dans un autre cas 20 particulier, le pH est régulé entre 7.5 et 8.5. Avantageusement, la température au sein du réacteur et donc dans le milieu réactionnel, est régulée entre 35°C et 90°C pendant l'étape de dépolymérisation, préférentiellement entre 45°C et 80°C. Dans un mode préféré de l'invention, la température est régulée entre 55°C et 80°C, plus préférentiellement entre 60°C et 80°C. 25 Dans un cas particulier, le polyester d'intérêt a une température de transition vitreuse (Tg) supérieure à 30°C et la température au sein du réacteur est régulée à une température inférieure ou égale à la Tg du polyester d'intérêt. De manière alternative ou additionnelle, la température est régulée à la température optimale de l'enzyme utilisée. Dans un mode de réalisation particulier, le polyester d'intérêt est du PET dont la Tg est d'environ 70°C +/- 5°C, et la 30 température au sein du réacteur est maintenue à 60°C +/- 5°C. Selon l'invention, l'étape de dépolymérisation est conduite pendant un temps de réaction d'au plus 150h. Le temps de réaction dépend entre autres du couple polyester d'intérêt / enzyme de 13 dépolymérisation et du taux de dépolymérisation du polyester souhaité. L'homme du métier saura adapter le temps de réaction de l'étape de dépolymérisation en fonction des critères précédemment cités. Avantageusement, l'étape de dépolymérisation dure entre lh et 120h, entre lh et 100h, entre lh et 72h, entre lh et 48h. Dans un mode préféré, le temps de l'étape de 5 dépolymérisation est inférieur à 24h. Dans un mode préféré, le temps de réaction ci-dessus permet d'atteindre une dépolymérisation du polyester d'intérêt à hauteur d'au moins 80%, préférentiellement d'au moins 85%, 90%, 95%. Préférentiellement, la dépolymérisation est conduite jusqu'aux monomères, c'est-à-dire qu'une dépolymérisation à hauteur de 80% conduit à une production à hauteur de 80% de 10 monomères (et pas ou quasiment pas d'oligomères). Dans un mode particulier, le procédé de production d'AT est mis en oeuvre à partir de matériaux plastiques comprenant du PET et une enzyme dont la séquence en acides aminés comprend au moins la SEQ ID N'1, ledit procédé permettant une dépolymérisation d'au moins 80% du PET dans un temps inférieur à 72h, préférentiellement une dépolymérisation d'au moins 90% du 15 PET est obtenu dans un temps inférieur à 72h. Dans un autre mode préféré, ledit procédé permet une dépolymérisation d'au moins 80% du PET dans un temps inférieur à 48h. Selon l'invention, l'étape de dépolymérisation peut être réalisée dans tout réacteur habituellement utilisé clans l'industrie chimique ou en production biologique, comme par exemple un fermenteur. De manière générale, selon l'invention, l'étape de dépolymérisation 20 peut être réalisée dans toute cuve ou tout réacteur dont la température et le pH peuvent être régulés et muni de moyens d'agitation pour homogénéiser le milieu. Production d'acide téréphtalique Le procédé selon l'invention permet de produire de fortes concentrations d'acide téréphtalique en des temps de réaction parfaitement compatibles avec les contraintes industrielles. 25 Plus particulièrement, le procédé selon l'invention permet d'obtenir à l'issue de l'étape de dépolymérisation une concentration en acide téréphtalique d'au moins 40kg/t par rapport au poids total de la phase liquide du milieu réactionnel final. Avantageusement on considère que l'étape de dépolymérisation est arrivée à son terme lorsque le taux de dépolymérisation du polyester d'intérêt atteint au moins 80%. Dans un mode particulier, l'étape de dépolymérisation 30 peut être stoppée par l'homme du métier quand les rendements atteints sont compatibles avec des contraintes industrielles, i.e. quand le taux de dépolymérisation du polyester d'intérêt atteint 80% +/-10%. Ainsi, dans le contexte de l'invention, l'issue ou fin de l'étape de 14 dépolymérisation correspond au moment où la dépolymérisation du polyester est stoppée, et/ou au moment où le taux de dépolymérisation du polyester d'intérêt atteint au moins 80% et/ou au moment où l'étape de récupération des sels d'AT commence. Préférentiellement, la concentration en acide téréphtalique obtenue à partir du polyester 5 d'intérêt à l'issue de l'étape de dépolymérisation est supérieure à 50kg/t, 60k2/t, 70kg/t, 801(2/t, 100kg/t, 120 kg/t. Dans un cas particulier, la concentration en acide téréphtalique obtenue à partir du polyester d'intérêt à l'issue de l'étape de dépolymérisation est supérieure à 150 kg/t. Avantageusement, selon l'invention, au moins 80% en poids des sels d'AT produits lors de l'étape de dépolymérisation sont sous forme solubilisée, préférentiellement au moins 85%, 10 90%, 95%. Dans un cas particulier, la quantité de polyester d'intérêt engagée dans le réacteur est supérieure ou égale à 15% en poids par rapport au poids total du milieu réactionnel initial, le pH est régulé entre 7 et 8 et la température à 60°C +/- 5°C pendant. l'étape de dépolymérisation. La concentration en AT dans la phase liquide du milieu réactionnel final après 24h est 15 avantageusement supérieure à 54k2/t. Dans un autre cas particulier, la quantité de polyester d'intérêt engagée dans le réacteur est supérieure ou égale à 20% en poids par rapport au poids total du milieu réactionnel initial, le pH est régulé entre 7 et 8 et la température à 60°C +/- 5°C pendant l'étape de dépolymérisation. La concentration en AT dans la phase liquide du milieu réactionnel final est avantageusement 20 supérieure à 90kg/t après 24h. Dans un autre cas particulier, la quantité de polyester d'intérêt engagée dans le réacteur est supérieure ou égale à 20% en poids par rapport au poids total du milieu réactionnel initial, le pH est régulé entre 7 et 8, et la température entre 50°C et 60°C pendant l'étape de dépolymérisation. La concentration en AT dans la phase liquide du milieu réactionnel final 25 correspondante après 48h est avantageusement supérieure à 90kg/t. Dans un cas préféré, la température est régulée à 60°C et la concentration en AT dans la phase liquide du milieu réactionnel final après 48h est supérieure à 100kg/t. Dans un autre cas particulier, la quantité de polyester d'intérêt engagée dans le réacteur est supérieure ou égale à 20% en poids par rapport au poids total du milieu réactionnel initial, le 30 pH est régulé entre 7 et 8, et la température à 60°C pendant l'étape de dépolymérisation, le réacteur utilisé a un volume supérieur à 150L et la concentration en AT dans la phase liquide du milieu réactionnel final après 48h est supérieure à 75kg/t. 15 Dans un autre cas particulier, la quantité de polyester d'intérêt engagée dans le réacteur est supérieure ou égale à 25% en poids par rapport au poids total du milieu réactionnel initial, le pH est régulé entre 7 et 8, et la température à 60°C pendant l'étape de dépolymérisation, le réacteur utilisé a un volume supérieur à 1000L et la concentration en AT dans la phase liquide 5 du milieu réactionnel final après 48h est supérieure à 120kg/t. Dans un autre cas particulier, le procédé de production d'acide téréphtalique (AT) selon l'invention à partir d'au moins un PET comprend une étape de dépolymérisation du PET d'une durée inférieure à 48h selon laquelle un matériau plastique contenant du PET est mis en contact avec au moins une cutinase apte à dépolymériser ledit PET dans un réacteur sous agitation, et 10 une étape de récupération de sels d'AT sous forme solubilisée, selon lequel le réacteur contient au début de l'étape de dépolymérisation une quantité de PET engagée supérieure ou égale à 20% en poids par rapport au poids total du milieu réactionnel initial, le pH est régulé entre 7 et 8,5 et la température entre 60°C et 80°C pendant l'étape de dépolymérisation, et la concentration en AT dans le réacteur à la fin de l'étape de dépolymérisation est supérieure à 15 100kg/t dans la phase liquide du milieu réactionnel final. Selon l'invention, il est possible de récupérer aisément les sels de téréphtalate (et/ou l'acide téréphtalique) solubilisé(s) dans la phase liquide du milieu réactionnel final à partir du contenu du réacteur. Dans un mode particulier, l'étape de récupération des sels d'AT solubilisés comprend notamment une séparation de la phase liquide contenant les sels d'AT du reste du 20 milieu réactionnel. Dans un cas particulier, cette étape de séparation des sels de téréphtalate sol ubili sé(s) dans la phase liquide est réalisée par filtration du milieu réactionnel permettant la récupération, dans une solution, des sels de téréphtalate sous forme solubilisée. Le seuil de coupure de la Filtration peut être adapté par l'homme de l'art. L'étape de séparation peut également être réalisée par centrifugation ou toute autre technique connue de l'homme de l'art. 25 Le résidu de séparation (« retentât » i.e. la phase solide comprenant notamment le polyester résiduel non dégradé et/ou les autres polymères contenus dans le matériau plastique et/ou des sels d'AT et AT non solubilisé(s)) peut être recyclé dans le réacteur afin de subir une nouvelle étape de dépolymérisation. ll peut également être lavé avec de l'eau afin de permettre la dissolution des sels d'AT non solubilisé(s) dans la phase liquide et ainsi permettre leur 30 récupération sous forme solubilisée clans l'eau de lavage. Avantageusement, les sels d'AT récupérés peuvent être réutilisés sous forme d'AT, notamment pour la production de nouveaux polyesters. Selon l'invention, le procédé comprend une étape supplémentaire de récupération de l'AT par précipitation de l'AT contenu dans lesdits sels. 16 Dans un mode particulier, cette précipitation de l'AT est réalisée par acidification du milieu Par exemple, la solution filtrée (i.e. la phase liquide du milieu réactionnel final) contenant les sels de téréphtalate solubilisé(s) peut être soumise à tout ou partie des étapes suivantes (cette suite d'étapes étant également adaptée à l'eau de lavage citée ci-dessus) : 5 1. 2. 10 15 3. 4. Purification de la solution filtrée (et/ou eau de lavage) par soumission de la solution à une ou plusieurs étapes sélectionnées parmi l'ultrafiltration, la décoloration sur charbon, le passage sur échangeurs d'ions et la chromatographie ; et/ou Précipitation de l'acide téréphtalique contenu dans la solution filtrée, Peau de lavage ou la solution purifiée par acidification de la solution avec un acide minéral (pouvant par exemple être sélectionné parmi les acides suivants : acide sulfurique, acide chlorhydrique, acide phosphorique, ou acide nitrique) ou avec un acide organique (de type acide acétique), seul ou en mélange. La solution peut également être acidifiée par surpression de CO2. Cette étape induit également une solubilisation des sels produits en même temps que la précipitation de l'AT ; et/ou Filtration de la solution contenant l'acide téréphtalique précipité pour récupérer de l'acide téréphtalique sous forme solide ; et/ou Lavage (préférentiellement plusieurs lavages successifs) de l'acide téréphtalique avec de Peau purifiée et séchage pour obtenir de l'AT purifié (« CTA »). Le CTA obtenu peut ensuite être cristallisé et éventuellement purifié de manière additionnelle 20 pour obtenir de l'AT purifié et cristallisé (« PTA ») par toutes techniques connues de l'homme du métier. Le CTA et/ou le PTA issus du procédé de l'invention peuvent être réutilisés seuls ou en mélange. Ils peuvent notamment être repolymérisés, seuls ou en mélange, pour la synthèse d'un polyester contenant. au moins une unité d'acide téréphtalique, identique ou différent. du 25 polyester d'intérêt engagé clans le réacteur. Les sels et Ic(s) autre(s) monomere(s) obtenu(s) dans le filtrat issu de l'étape 3 peuvent être extraits et purifiés par des techniques connues de l'homme de l'art afin d'être réutilisés et/ou valorisés. Dans un autre mode de mise en oeuvre, la solution filtrée (i.e. la phase liquide du milieu 30 réactionnel final) contenant les sels de téréphtalate solubilisés est soumise à une étape de concentration pouvant être réalisée par toutes méthodes permettant d'éliminer l'eau contenue dans la solution (ex : évaporation) et entraînant ainsi la précipitation des sels de téréphtalate sous forme solide. Les sels d'AT sous forme solide sont récupérés par filtration puis remis en 17 solution avant acidification de la solution par un acide (minéral ou organique) pour précipiter de l'acide téréphtalique. Cette étape de concentration peut être réalisée à tout moment dans le déroulé du procédé de purification et sera suivie d'une étape d'acidification du milieu. L'étape 4 citée ci-dessus peut ensuite être réalisée de manière à obtenir le CTA. 5 Selon l'invention, il est possible de récupérer au moins un autre monomère issu de la dépolymérisation du polyester d'intérêt. Le procédé selon l'invention comprend ainsi une étape supplémentaire selon laquelle on récupère au moins un autre monomère constituant le polyester d'intérêt. Dans un mode de réalisation, le polyester d'intérêt est le PET, et on récupère à l'issue de l'étape de dépolymérisation des monomères d'éthylène glycol en plus de l'acide 10 téréphtalique. Dans un autre mode de réalisation, le polyester d'intérêt est k PTT, et on récupère à l'issue de l'étape de dépolymérisation des monomères de propanediol (ou propylène glycol) en plus de l'acide téréphtalique. Dans un autre mode de réalisation, k polyester d'intérêt est le PBT, et on récupère à l'issue de l'étape de dépolymérisation des monomères de butanediol en plus de l'acide téréphtalique. Dans un autre mode de réalisation, le polyester d'intérêt est le 15 PBAT, et on récupère à l'issue de l'étape de dépolymérisation des monomères de butanediol et/ou d'acide adipique en plus de l'acide téréphtalique. Dans un autre mode de réalisation, le polyester d'intérêt est le PCT, et on récupère à l'issue de l'étape de dépolymérisation des monomères de cyclohexanedi méthanol en plus de l'acide téréphtalique. Dans un autre mode de réalisation, le polyester d'intérêt est k PEIT, et on récupère à l'issue de l'étape de 20 dépolymérisation des monomères d'éthylène glycol et/ou d'isosorbide en plus de l'acide téréphtalique. Selon l'invention, en plus de l'acide téréphtalique, il est également possible de récupérer des oligomères, i.e. des molécules comprenant entre 2 et 20 monomères, dont au moins une unité d'acide téréphtalique. Dans un cas particulier, le polyester d'intérêt est le PET et on récupère à 25 l'issue de l'étape de dépolymérisation des oligomères tels que le methyl-2-hydroxyethyl téréphtalate (MHET), bis(2-hydroxyethyl) téréphtalate (BHET), et diméthyle téréphtalate (DMT) en plus de l'acide téréphtalique. L'invention a également pour objet l'utilisation d'un réacteur présentant un volume supérieur à 1L pour la mise en oeuvre d'un procédé de production (l'acide téréphtalique (AT) qui 30 comprend une étape de dépolymérisation d'un polyester d'intérêt selon laquelle ledit polyester est mis en contact avec au moins une enzyme apte à dépolymériser ledit polyester et réalisée dans ce dit réacteur, et une étape de récupération des sels d'AT sous forme solubilisée. 18 L'invention a préférentiellement pour objet l'utilisation d'un réacteur présentant un volume supérieur à 2L, 5L, 10L,100L, 1000L, 10 000 L, 100 000 L, 400 000 L pour la mise en oeuvre d'un procédé de production d'acide téréphtalique (AT) décrit ci-dessus. L'invention a également pour objet un réacteur d'un volume d'au moins 1000 Litres contenant 5 au moins un polyester d'intérêt comprenant au moins une unité d'AT et au moins une enzyme apte à dépolymériser ledit polyester d'intérêt, et dans lequel se déroule au moins une étape de dépolymérisation enzymatique dudit polyester d'intérêt, la quantité de polyester engagée dans le réacteur étant supérieure à 10% en poids par rapport au poids total du milieu réactionnel initial, et la concentration en AT dans la phase liquide du milieu réactionnel final étant 10 supérieure à 40kg/t. Selon l'invention, le procédé est mis en oeuvre de manière discontinue, sous forme de « batch (traitement par lot). D'une manière générale, le procédé comprend donc une étape de dépolymérisation conduite pendant un temps déterminé à partir d'un volume de milieu réactionnel initial déterminé, suivie d'une étape de récupération des sels d'AT produits. A 15 l'issue de l'étape de dépolymérisation, le réacteur peut être vidangé de manière à récupérer l'ensemble du milieu réactionnel, ce dernier pouvant ensuite subir les différentes étapes décrites ci-dessus de manière à séparer les sels de téréphtalate solubilisé(s) du reste du milieu réactionnel, les purifier et récupérer l' AT. L'ensemble des caractéristiques du procédé de production d'acide téréphtalique selon 20 l'invention décrit ci-dessus peut également être appliqué à un procédé de production de monomères proches de l'acide téréphtalique, et particulièrement à un procédé de production d'acide 2,5-furandicarboxylique (FDCA) à partir de polyéthylène furanoate (PEF). EXEMPLES Exemple 1 : Production d'acide téréphtalique dans un réacteur comprenant une quantité de PET 25 engagée supérieure à 10% en poids par rapport au poids total du milieu réactionnel initial Pour ce plan d'expérience, la production d'acide téréphtalique a été réalisée dans des réacteurs agités à fond plat, d'un volume total de 500 mL (Mi niBioréacteurs, Global Process Concept). Chaque réacteur était équipé d'une sonde température et d'une sonde pli- (Hamilton, EAsyFerrn 14B BioArc 120). La régulation de ces deux paramètres aux valeurs de consignes était assurée 30 par des contrôleurs P1D internes au logiciel C-bio (Global Process Concept). Une pâle marine de diamètre 3 cm fixée à l'arbre central tournant à 300 ou 400 rpm a permis l'agitation du milieu 19 réactionnel. La base utilisée pour la régulation du pH était soit du NaOH 6M soit du NH4OH 6M. Pour les expériences A à C, la production d'acide téréphtalique (AT) a été réalisée à partir de préformes de bouteilles incolores, composées à 100% de PET amorphe, réduites à l'état de 5 poudre fine par cryobroyage (D50 = 850p m). Pour les expériences D à H, la production d'acide téréphtalique a été réalisée à partir de paillettes plastiques colorées et lavées issues de la filière de recyclage de déchets plastiques en PET, qui nous ont été gracieusement données. Ces matériaux plastiques, composés à 98% m/m de PET, ont subi une étape d'extrusion, suivie d'un refroidissement rapide permettant 10 l'amorphisation du PET contenu dans les déchets. L'extrudeuse utilisée pour l'amorphisation était une extrudeuse double vis ZSE 18 MAXX de chez Leistritz. La température des zones de chauffe a été réglée à 260°C sur les 4 premières zones et à 250°C sur les 6 dernières et une vitesse de rotation de vis de 200 rpm. Le jonc arrivant en tête d'extrudeuse est ensuite immédiatement immergé dans un bain à 10°C. Le degré de cri stallinité du PET à l'issue de cette 15 étape d' amorphi sation a été évalué à environ 19% (par DSC). Le jonc obtenu a été granulé puis réduit à l'état de poudre fine à l'aide d'un microniseur (grille lmm). La poudre a ensuite été soumise à un tamis de 500µm pour ne récupérer que les poudres inférieures à cette taille. L'enzyme utilisée était la LC-Cutinase, enzyme connue comme apte à dépolymériser le PET (SEQ ID N°1, correspondant aux acides aminés 36 à 293 de la séquence décrite dans Sulaiman 20 et al., Appl Environ Microbiol. 2012 Mar). Elle a été produite par fermentation d'un microorganisme recombinant en milieu liquide. L'enzyme dégradant le PET est ajoutée selon un ratio en poids de 1/1000 ou 2/1000 par quantité de PET engagée. Ccs produits plastiques ou déchets plastiques ont été introduits dans le réacteur de sorte que la quantité de PET engagé au début de l'étape de dépolymérisation soit comprise entre 5% et 40% 25 par rapport au poids total du milieu réactionnel initial. Du tampon phosphate est ajouté aux matériaux plastiques et à l'enzyme afin d'atteindre le poids total du milieu réactionnel initial. L'ensemble des paramètres associés à l'étape de dépolymérisation des différents procédés testés est repris dans les Tableaux lA et 1B ci-dessous : 20 Tests A B C Matériaux plastiques utilisés comprenant le polyester d'intérêt Préforme Bouteille - 100% PET - Micronisées ( REVENDICATIONS1. Procédé de production d'acide téréphtalique (AT) à partir d'au moins un polyester d'intérêt comprenant au moins une unité d'AT, comprenant une étape de dépolymérisation enzymatique du polyester, selon laquelle ledit polyester est mis en contact avec au moins une enzyme apte à dépolymériser ledit polyester dans un réacteur sous agitation et une étape de récupération de sels d'AT sous forme solubilisée, caractérisé en cc que la quantité de polyester engagée dans le réacteur est supérieure à 10% en poids par rapport au poids total du milieu réactionnel initial, en ce que le pH est régulé entre 6,5 et 9 pendant l'étape de dépolymérisation, et en ce que la concentration en AT dans la phase liquide du milieu réactionnel final est supérieure à 40kg/t. 2. Procédé selon la revendication 1, caractérisé en ce que le ratio en poids quantité d'enzyme engagée sur quantité de polyester d'intérêt engagée est compris entre 0,01/1000 et 3/1000, préférentiellement entre 1/1000 et 2/1000. 3. Procédé selon la revendication 1 ou 2, caractérisé en ce que le polyester (l'intérêt est choisi parmi PTT, PBAT, PBT, PCT, PETG, PE1T, PET, plus préférentiellement le PET. 4. Procédé selon l'une quelconque des revendications précédentes, caractérisé cn cc que la quantité de polyester d'intérêt engagée dans le réacteur cst supéricurc ou égale à 11% cn poids par rapport au poids total du milieu réactionnel initial, préférentiellement supérieure ou égale à 15%, préférentiellement supéricurc ou égale à 20% et/ou en cc que la concentration en AT dans la phase liquide du milieu réactionnel final cst supérieure à 50kg/t, 60kg/t, 70kg/t, 80kg/t, 100kg/t, 120kg/t. 5. Procédé selon l'une quelconque des revendications précédentes, caractérisé en ce que le polyester d'intérêt est sous forme de poudre, préférentiellement de granulométrie inférieure à 2 mm plus préférentiellement inférieure à 1 mm. 6. Procédé selon l'une quelconque des revendications précédentes, caractérisé en cc que pendant l'étape de dépolymérisation le pH est régulé entre 6,5 et 8,5, préférentiellement entre 7 et 8. 7. Procédé selon l'une quelconque des revendications précédentes, caractérisé en ce que l'étape de dépolymérisation dure au plus 150h, préférentiellement entre lh et 120h, entre lh et 100h, entre lh et 72h, entre lh et 48h. 8. Procédé selon l'une quelconque des revendications précédentes, caractérisé en ce que l'étape de récupération des sels d'AT solubilisés comprend une étape de séparation de la phase liquide 29 contenant les sels d'AT du reste milieu réactionnel et/ou caractérisé en ce que le procédé comprend une étape supplémentaire de récupération de l'AT par précipitation de l'AT contenu dans les sels d'AT. 9. Procédé selon l'une des revendications précédentes caractérisé en ce que le polyester d'intérêt 5 est du PET et l'enzyme est une cutinase apte à dépolymériser le PET, préférentiellement sélectionnée parmi les enzymes ayant une séquence en acides aminés présentant au moins 75% d'identité avec SEQ ID N°1. 10. Réacteur d'un volume d'au moins 1000 Litres dans lequel se déroule au moins une étape de dépolymérisation enzymatique d'un polyester d'intérêt comprenant au moins une unité d'AT, 10 caractérisé en ce que la quantité de polyester engagée dans le réacteur est supérieure à 10% en poids par rapport au poids total du milieu réactionnel initial, et en ce que la concentration en AT dans la phase liquide du milieu réactionnel final est supérieure à 401c2/t.